以下のようにして、試験掘削をして、各条件をクリアした状態で、本施工を行うことを特徴とする現場状況を考慮した基礎杭の構築方法。支持層地盤から採取した土が、予め設定した細粒分含有率A以下となるように、本施工時又は試験掘削時のセメント系材料の配合条件を決める。前記配合条件と掘削条件で、試験掘削として、杭穴を掘削して、前記支持層地盤付近の未固結試料を採取して、地上で、予め定めた土塊の状態Bを満たすかどうかを判定する。前記土塊の状態Bを満たさない場合には、前記掘削条件を再設定して、再度試験掘削をする。前記土塊の状態Bを満たす場合には、予め定めた基準比重Cを満たすか否かを判定して、満たす場合には、速成養生条件での固化強度を測定して早期固化強度とする。前記基準比重Cを満たさない場合には、前記配合条件を再設定して、再度試験掘削をする。前記早期固化強度が予め定めた基準固化強度Dの条件を満さない場合には、再度配合条件を設定して、再度試験掘削を行う。前記早期固化強度が予め定めた基準固化強度Dの条件を満たす場合には、本施工を行う。前記本施工は、当初又は変更された掘削条件で杭穴を掘削して、該杭穴内に当初又は変更された配合条件のセメント材料を充填すると共に、前記杭穴内に杭構造物を埋設して基礎杭構造を構築する。以下のようにして、試験掘削をして、各条件A~Dをクリアした状態で、本施工を行うことを特徴とする現場状況を考慮した基礎杭の構築方法。支持層地盤から採取した土が、予め設定した細粒分含有率A以下となるように、配合条件を決める。前記配合条件と設定掘削条件で、試験掘削として、杭穴を掘削して、前記支持層地盤付近の未固結試料を採取して、以下の条件の少なくとも1つを満たした場合に、本施工をする。前記未固結試料が、予め定めた土塊の状態Bを満たす。前記未固結試料が、予め定めた基準比重Cを満たす。前記未固結試料を速成特殊養生で固化強度を測定して早期固化強度とし、早期固化強度が予め定めた基準固化強度Dを満たす。前記本施工は、当初又は変更された掘削条件で杭穴を掘削して、該杭穴内に当初又は変更された配合のセメント材料を充填すると共に、前記杭穴内に杭構造物を埋設して基礎杭構造を構築する。の総ての条件を満たさない場合に、配合条件と掘削条件を変更して、再度、試験掘削をすることを特徴とする請求項2記載の現場状況を考慮した基礎杭の構築方法。の総ての条件を満たさない場合に、配合条件と掘削条件を変更して、変更土塊の状態、変更比重値、変更推定固強度を算出して、試験掘削をすることなく、前記のいずれか1つの条件を満たすことを確認して、その変更配合条件、変更掘削条件で本施工をすること特徴とする請求項2記載の現場状況を考慮した基礎杭の構築方法。以下のようにして、試験掘削をして、各条件A~Dをクリアした状態で、本施工を行うことを特徴とする現場状況を考慮した基礎杭の構築方法。予め設定した配合条件掘削条件で、試験掘削として、杭穴を掘削して、前記支持層地盤付近の未固結試料を採取して、以下の条件の少なくとも1つを満たした場合に、本施工をする。前記試験掘削またはその他の方法により、支持層地盤から採取した土が、予め設定した細粒分含有率A以下の条件を満たす。前記未固結試料が、予め定めた土塊の状態Bを満たす。前記未固結試料が、予め定めた基準比重Cを満たす。前記未固結試料を速成特殊養生で固化強度を測定して早期固化強度とし、早期固化強度が予め定めた基準固化強度Dを満たす。前記本施工は、当初又は変更された掘削条件で杭穴を掘削して、該杭穴内に当初又は変更された配合のセメント材料を充填すると共に、前記杭穴内に杭構造物を埋設して基礎杭構造を構築する。細粒分含有率Aを、15とする。土塊の状態Bを、予め設定した大きさの土塊が存在しないこととする。基準比重Cを、比重値1.6以上とする。基準固化強度Dを、7N/mm2とする。ことを特徴とする請求項1、2、5のいずれか1項に記載の現場状況を考慮した基礎杭の構築方法。前記従来の技術では、その掘削位置で、支持層地盤に達したかどうか、どの程度、支持層地盤に掘り下げたのかは判断できるが、支持層地盤の土の様子については、考慮していなかった。一般に、既製杭を使用する工法では、杭穴内にセメントミルクを注入して、杭穴充填物と置換して、杭穴内根固め部をセメントミルクで満たし、あるいは注入したセメントミルクを杭穴残留物と撹拌混合して、ソイルセメントを形成していた。従って、掘削位置、すなわち基礎杭構築位置の土の性状は、固化セメントミルクやソイルセメントの性能に影響を及ぼすことも考えられる。そこでこの発明では、本施工前の試験施工をして、支持層地盤の土の性状を考慮して、本施工を実施することにより、前記問題点を解決した。すなわちこの発明は、以下のようにして、試験掘削をして、各条件をクリアした状態で、本施工を行うことを特徴とする現場状況を考慮した基礎杭の構築方法である。支持層地盤から採取した土が、予め設定した細粒分含有率A以下となるように、本施工時又は試験掘削時のセメント系材料の配合条件を決める。前記配合条件と掘削条件で、試験掘削として、杭穴を掘削して、前記支持層地盤付近の未固結試料を採取して、地上で、予め定めた土塊の状態Bを満たすかどうかを判定する。前記土塊の状態Bを満たさない場合には、前記掘削条件を再設定して、再度試験掘削をする。前記土塊の状態Bを満たす場合には、予め定めた基準比重Cを満たすか否かを判定して、満たす場合には、速成養生条件での固化強度を測定して早期固化強度とする。前記基準比重Cを満たさない場合には、前記配合条件を再設定して、再度試験掘削をする。前記早期固化強度が予め定めた基準固化強度Dの条件を満さない場合には、再度配合条件を設定して、再度試験掘削を行う。前記早期固化強度が予め定めた基準固化強度Dの条件を満たす場合には、本施工を行う。前記本施工は、当初又は変更された掘削条件で杭穴を掘削して、該杭穴内に当初又は変更された配合条件のセメント材料を充填すると共に、前記杭穴内に杭構造物を埋設して基礎杭構造を構築する。また、他の発明は、以下のようにして、試験掘削をして、各条件A~Dをクリアした状態で、本施工を行うことを特徴とする現場状況を考慮した基礎杭の構築方法である。支持層地盤から採取した土が、予め設定した細粒分含有率A以下となるように、配合条件を決める。前記配合条件と設定掘削条件で、試験掘削として、杭穴を掘削して、前記支持層地盤付近の未固結試料を採取して、以下の条件の少なくとも1つを満たした場合に、本施工をする。前記未固結試料が、予め定めた土塊の状態Bを満たす。前記未固結試料が、予め定めた基準比重Cを満たす。前記未固結試料を速成特殊養生で固化強度を測定して早期固化強度とし、早期固化強度が予め定めた基準固化強度Dを満たす。前記本施工は、当初又は変更された掘削条件で杭穴を掘削して、該杭穴内に当初又は変更された配合のセメント材料を充填すると共に、前記杭穴内に杭構造物を埋設して基礎杭構造を構築する。また、前記において、の総ての条件を満たさない場合に、配合条件と掘削条件を変更して、再度、試験掘削をすることを特徴とする現場状況を考慮した基礎杭の構築方法である。また、前記において、の総ての条件を満たさない場合に、配合条件と掘削条件を変更して、変更土塊の状態、変更比重値、変更推定固強度を算出して、試験掘削をすることなく、前記のいずれか1つの条件を満たすことを確認して、その変更配合条件、変更掘削条件で本施工をすること特徴とする現場状況を考慮した基礎杭の構築方法である。また、他の発明は、以下のようにして、試験掘削をして、各条件A~Dをクリアした状態で、本施工を行うことを特徴とする現場状況を考慮した基礎杭の構築方法である。予め設定した配合条件掘削条件で、試験掘削として、杭穴を掘削して、前記支持層地盤付近の未固結試料を採取して、以下の条件の少なくとも1つを満たした場合に、本施工をする。前記試験掘削またはその他の方法により、支持層地盤から採取した土が、予め設定した細粒分含有率A以下の条件を満たす。前記未固結試料が、予め定めた土塊の状態Bを満たす。前記未固結試料が、予め定めた基準比重Cを満たす。前記未固結試料を速成特殊養生で固化強度を測定して早期固化強度とし、早期固化強度が予め定めた基準固化強度Dを満たす。前記本施工は、当初又は変更された掘削条件で杭穴を掘削して、該杭穴内に当初又は変更された配合のセメント材料を充填すると共に、前記杭穴内に杭構造物を埋設して基礎杭構造を構築する。また、前記各発明において、細粒分含有率Aを、15とする。土塊の状態Bを、予め設定した大きさの土塊が存在しないこととする。基準比重Cを、比重値1.6以上とする。基準固化強度Dを、7N/mm2とする。ことを特徴とする現場状況を考慮した基礎杭の構築方法である。前記における本施工は、杭構造物を既製杭とし、掘削した杭穴内に既製杭を納める先堀工法に最も適しているが、既製杭の中堀工法にも適用できる。また、本施工は、杭構造物を鉄筋かごとして、杭穴内にコンクリートを充填するいわゆる現場造成杭にも適用できる。この発明では、予め設定した掘削条件施工条件を、本施工前に、現場から採取した支持層地盤の土や未固結試料から細粒分含有率A土塊の状態B基準比重C基準固化強度Dの1つ又は複数、望ましくは全部を満たすことを確認して、満たさない場合には掘削条件施工条件を修正する。よって、より現場の特性に応じた条件で基礎杭を構築でき、より品質の高い基礎杭とすることができる。1施工現場では、地盤や建造物などの設計条件に基づき、基礎杭構造の構築に際して、配合条件施工条件などが設定される。2この発明は、本施工に先立ち、支持層地盤から採取した土に対して、粒土試験を行い、細粒分含有率条件Aを満たすように配合条件施工条件を再度決める。32で定めた配合条件掘削条件で、構築現場にて試験掘削をして支持層地盤の未固結試料を採取する。4採取した未固結試料が土塊の状態B基準比重C基準固化強度Dを満たした場合に、前記条件で本施工を行う。B~Cの条件を満たさない場合には、当初設定した条件を、B~Cの条件を満たすように配合条件掘削条件を修正して、修正した条件で本施工をする。図面に基づき、この発明の実施例を説明する。1.試験掘削1試験掘削は、予め設定したセメントミルクセメント系材料の配合と、掘削条件で行う。2配合として、例えば、セメントミルクの固化強度が材令28日で、14N/mm2以上、となるような濃度とする。また、掘削条件として、掘削ロッドを回転して、杭穴内を掘削しながら杭穴残存物と撹拌する場合、回転数、下降速度などを設定する。また。上記配合のセメントミルクの注入量、注入位置、注入方法撹拌か置換かも含めてなども設定する。従って、試験掘削では、本施工と同じ穴径、深さで施工することになるが、本施工を再現できれば縮小寸法で施工することもできる。3掘削場所は、構築現場敷地内で、本施工用の杭の1本又は数本の掘削を行う。また本施工の掘削位置とは別に、本施工に影響の無い位置で掘削することもできるが、この場合は、本施工の掘削位置と地盤性状が大きく異ならない位置で行う。2.各種条件1細粒分含有率条件A構築現場でのボーリングの際又はその他の方法により採取した支持層地盤の土を粒度試験をする。試験方法は、ふるい試験など通常行われる方法による。粒度試験の結果の細粒分含有率A1を算出する。現場で要求される条件から、予め細粒分含有率A0を設定しておく。A1≦A0がこの条件を満たす条件である。ここで、たとえば、A0≧15とする。なお、A0は上記数値が好ましいが、土質にもよるが、0~100の範囲で適宜設定できる。例えば、土丹層であれば、細粒分100の場合もあるが、施工によりセメントミルクと混合置換を行えば充分な強度を確保できるので、細粒分が多い場合には施工方法の検討も行う。2未固結試料の土塊条件B試験掘削の結果、支持層地盤から採取した未固結試料を目視で土塊の有無を確認する。未固結試料は、杭穴内にセメントミルクを注入して杭穴残存物と撹拌して、ソイルセメントとしたものである。予め設定した土塊の大きさ例えば、5mm以上の土塊が存在しないするか否かで、この条件を満たすかどうかを判断する。なお、土塊の大きさは上記数値が好ましいが、10cm以下の範囲で適宜設定できる。また、未固結試料内の土塊混入率が20体積比以下となることが好ましい。3未固結試料の比重条件C試験掘削の結果、支持層地盤から採取した未固結試料の温度及び比重を測定する。測定した比重は、試料中のセメントミルクの量セメント成分の含有量が多ければ比重は増加し、土の粒子が多ければ比重は減少するので、比重と固化強度は統計的に比例関係にあり、固化強度を算出できるので、これを利用して、比重から、所定の固化強度を得られるかどうかを推定するものである。この場合、温度を併せて測定することが望ましい。セメントミルクの温度セメントミルク注入前の杭穴残地物の温度と、未固結試料の温度を比較することにより、セメント成分の固化反応熱による上昇温度分がわかる。上昇温度により、セメント成分の固化反応がどの程度進行しているか推定できる。固化反応の進行により、比重が変化増加するからである。従って、温度により、比重を修正することもできる。たとえば、測定した比重値をC1とした場合、予め設定した基準比重値をC0とした場合、C1≧C0となっていればこの条件を満たす。C0は例えば1.75とする。C0は上記数値が好ましいが、1.6以上の範囲で適宜設定できる。4未固結試料の早期固化強度条件D試験掘削の結果、支持層地盤から採取した未固結試料を養生する。一般的に、固化強度は28日の標準養生したテストピースで圧縮試験を行って判断するが、養生期間が長すぎ、現場では使用することができない。そこで、予め条件を定めた養生条件での圧縮強度と、標準養生での圧縮強度とが、統計的に比例することがわかっている。前記養生は、例えば、材令3日又は1週間の常温の自然養生とする。これを利用して、圧縮試験をして固化強度を測定して早期固化強度D1として、予め設定した同じ養生での基準固化強度D0を比較する。D1≧D0であれば、この条件を満たす。D0は例えば、7N/mm2とする。D0は、上記数値が好ましいが、5N/mm2以上の範囲で適宜設定できる。上記データは普通セメントを使用した配合条件での値であるが、異なる種類のセメントを使用することもできる。例えば、高炉セメントを使用した場合には、普通セメントとは異なる温度上昇曲線を生じるため、材令3日で、圧縮強度2N/mm2程度でも充分な固化強度を達成できる。3.第1の構築方法この構築方法はより高い品質の基礎杭を構築する場合に適する。1予め配合条件施工条件を設定する。これは、試験掘削用のものであるが、条件を具備した場合には、本施工のものとなる。2試験掘削をする前に、粒度試験をして、A1<15を満たしていない場合には、上記配合条件を見直して、修正配合条件を設定する。また、結果によっては、施工条件を修正することもでき、この場合には修正施工条件を設定する。細粒分含有率条件を満たしている場合には、当初の配合条件で試験掘削をする。3試験掘削をして杭穴を形成して、杭穴内にセメントミルクを注入して、施工条件に従って、掘削水や掘削泥土などをセメントミルクで置換して、あるいは、セメントミルクと撹拌混合してソイルセメントとして、杭穴残留物を形成する。支持層地盤で杭穴残留物を地上に採取して、未固結試料とする。未固結試料は一般にセメント成分の固化反応が未だ始まっていないか、あるいは固化反応の初期の段階にある。4まず、未固結試料を目視して、土塊の有無を調べて、土塊条件Bを確認する。土塊条件Bを満たしていない場合すなわち、図1で土塊の有無→Yesは、撹拌混合などが不足しているので掘削条件を再設定して、再度、試験掘削を行う。5土塊条件Bを満たしている場合には、未固結試料の比重を測定する。比重値が比重条件Cをみたしていない場合には、セメント成分を増やすように配合条件を変更して再度、試験掘削をする。6比重条件Cを満たしている場合には、未固結試料を所定の型枠に入れて、所定の材令で、圧縮試験を行い、早期固化強度条件Dを満たしていない場合には、セメントミルクの濃度を増やすなど配合条件を変更して、再度、試験掘削をする。7早期固化強度条件Dを満たしていることを確認して、本施工に移る。この時点で条件A~Dの総てを見たしているので、最も高度品質の基礎杭の構築ができる。8本施工では、当初の又は修正された配合条件施工条件で、杭穴を掘削して、あるいは杭穴を掘削しながら既製杭を埋設して、基礎杭構造を構築する。9前記において、条件B、C、Dの順で確認したが、順序は任意である。また、同時に確認することもできる。また、前記において、各条件B、C、Dを満たしていない場合に、それぞれ新たに試験掘削をしたが、配合条件施工条件の一方又は両方を修正することにより、各条件B、C、Dを満たすことが統計的などによりわかっている場合もある。この場合には、配合条件施工条件の一方又は両方を修正して、修正条件で本施工を行う。したがって、この場合には、試験掘削は最低1回行えば良いことになる。4.第2の構築方法この構築方法は簡易な方法である。1第1の構築方法と同様に、予め配合条件掘削施工条件を設定して、粒度試験をして、細粒分含有条件Aを満たしていない場合には修正配合条件を設定する。2第1の構築方法と同様に、試験掘削をして、未固結試料を採取する。3地上で、a土塊条件Bb比重条件Cc早期固化強度条件Dの内で、現場で最も重視する条件の1つ又は複数を、試験して、条件を満たすか否かを確認する。4設定した1又は複数の条件を満たさない場合には、配合条件施工条件の一方又は両方を修正することにより、条件を満たすことを推定して、修正条件で本施工を行う。設定した1又は複数の条件を満たしている場合には、当然ながら、そのままの配合条件施工条件で本施工を行う。5本施工は、前記第1の構築方法と同様である。5.他の実施例1前記実施形態で、細粒分含有条件Aを試験掘削前に予め確認したが、試験掘削により、支持層地盤から土を採取して、前記条件B~Cに加えて条件Aを並列に扱い、条件A~Dを試験掘削後の条件とすることもできる。